(57)【要約】【課題】紫外線硬化型オーバーコート層が硬化反応時に黄変したとしても、その黄変が目立たなくなるインクジェットインク受容層形成用インクおよびそのようなインクを用いてシート基材の所定部に形成されたインクジェットインク受容層を有し、さらにその面に紫外線硬化型オーバーコート層が形成されてなるシートの提供。【解決手段】バインダ樹脂４、多孔質微粒子５および蛍光材を必須成分として含むインクジェットインク受容層形成用インクを用いシート基材２の所定部にインクジェットインク受容層３を形成し、さらにその面に紫外線硬化型オーバーコート層７を形成したシート１により課題を解決できる。【選択図】  図１
2005104010.tif 000002
【特許請求の範囲】
【請求項１】
バインダ樹脂、多孔質微粒子および蛍光材を必須成分として含むことを特徴とするインクジェットインク受容層形成用インク。
【請求項２】
前記蛍光材が蛍光増白剤であり、インク全体（固形分）１００質量部に対して０．０５〜１質量部配合されていることを特徴とする請求項１記載のインクジェットインク受容層形成用インク。
【請求項３】
シート基材の少なくとも一方の面の所定部に請求項１あるいは請求項２記載のインクジェットインク受容層形成用インクを用いて形成されたインクジェットインク受容層を有し、前記インクジェットインク受容層面に紫外線硬化型オーバーコート層が形成されてなることを特徴とするシート。
【請求項４】
カードであること特徴とする請求項３記載のシート。
【発明の詳細な説明】
【技術分野】
【０００１】
本発明は、インクジェットインク受容層形成用インクおよびそれを用いたシートに関するものである。
【０００２】
従来、プラスチックカードの利用が広がる中で、その印字方式としては、熱転写方式のプリンターによるもの（Ｕｌｔｒａ  Ｇｒａｐｈｉｃ）やレーザ光により色剤を発色させるレーザによる方法などが実用化されている。一方、インクジェットインクを使用するインクジェットプリンタによる記録形態は、高速、低騒音、機構が簡単で小型軽量、マルチカラー化が容易で、画像の大型化が容易、現像定着が不要、記録パターンの融通性が大きいなど多くの特徴があり、文字だけでなく画像の処理をも含んだハードコピーを得る方法として広く普及している。しかし紙や紙カードへの印字については実用化されているが、インクジェットインクを使用して印字可能なプラスチックフィルムやプラチックカードが求められている。
印字可能なプラスチックフィルムやプラチックカードに要求される特性としては、（１）インクの定着が速やかで、かつ良好であり、印刷後インクの液だれなどが起こらないこと、（２）印字濃度が高く、発色性に優れていること、（３）インク液滴が拡散してドットの径が必要以上に大きくならないこと、などが求められる。
【０００３】
一般的にインクジェットインク印字性向上のためには、通常の紙やインクジェット記録用紙と称されるシート基材上に非晶質シリカなどの微粒子とポリビニルアルコールなどの水溶性バインダ樹脂からなる多孔質のインクジェットインク受容層を設けてなる記録材料が知られている（例えば、特許文献１参照）。
しかしこれらの記録材料は何れも通常の紙やインクジェット記録用紙などをシート基材として用いるものであり、プラスチックフィルムやプラチックカードなどのシート基材に対しては適用できない。
【０００４】
そこで、透明な合成樹脂シート表面に、ポリビニルピロリドンを含有するインク受容層を設けたインクジェット記録用シート（特許文献２参照）、透明な熱可塑性樹脂フィルム上に、ポリビニルアルコールやゼラチンなどの水溶性樹脂とコロイダルシリカとを含有する透明なインク受容層を設けた記録用シート（特許文献３参照）、透明なプラスチックフィルム上に、平均粒径１〜１００ｍμの超微粒子と平均粒径１〜２０μｍの微粒子とを含有する水溶性高分子の薄膜を設けた記録用シート（特許文献４参照）、透明フィルム上に粒径５〜５０μｍ程度の透明性微粒子（ガラスビーズや合成樹脂球状マイクロビーズなど）を含有させた透明性接着剤を塗布したオーバーヘッドプロジェクタ用フィルム（特許文献５参照）、水溶性高分子化合物（例えば、ポリビニルピロリドン）と水不溶性高分子化合物（例えば、ソルビトールと芳香族アルデヒドの縮合生成物）を含む少なくとも２種の成分と、一方の成分に対して良溶媒であり、他方の成分に対して貧溶媒である溶媒とを含む加熱溶液を基材に直接塗布し、溶媒を高温で乾燥除去してインク受容層を形成する方法（特許文献６参照）、などが提案されている。
【０００５】
しかし、現在実用化されている多くの高解像度のインクジェットプリンタは水性染料または親水性顔料を色剤として使用したものであり、耐水性が充分でなかったり、耐摩耗性が劣るものである。特にカードに求められる各種の条件では、用紙に印字されるものよりも高度な耐性が求められることになる。
そこで印字表面をオーバーコートすることが行われる。オーバーコートには紫外線硬化型インク（塗料）、水性インク（塗料）、または溶剤型インク（塗料）が広く用いられる。しかし水性塗料では乾燥工程に時間が必要であったり、乾燥時の基材への影響があったりするため実用的ではない。また、溶剤型では乾燥のため気中に溶剤が気散するために作業環境や健康に影響する状態になったり、地球環境への負担を招く問題がある。
一方、紫外線硬化型ではこのような問題はないが、紫外線硬化反応により黄変が発生するという問題がある。この黄変を抑える方法としては、例えば特定の光重合開始剤を使用する方法（例えば特許文献７参照）や特定の酸化防止剤を使用する方法（例えば特許文献８参照）が提案されている。
【特許文献１】特開昭６４−１１８７７号公報
【特許文献２】特開昭６１−３２７８８号公報
【特許文献３】特開昭６１−１９３８９号公報
【特許文献４】特開昭６１−２８０９８３号公報
【特許文献５】特開昭６１−２４４９４号公報
【特許文献６】特許第２６９４０４２号公報
【特許文献７】特開昭６１−１９４０６２号公報
【特許文献８】特許第２５８６３６９号公報
【発明の開示】
【発明が解決しようとする課題】
【０００６】
しかし、光重合開始剤を使用する方法は選択肢が少なく安全性などに問題があり、必ずしも全ての紫外線硬化型インク（塗料）に対して有効でないという問題があり、酸化防止剤を使用する方法は、経時での黄変には効果が認められるが、硬化反応時の黄変については充分でないという問題がある。
【０００７】
本発明の第１の目的は、紫外線硬化型オーバーコート層が硬化反応時に黄変したとしても、その黄変が目立たなくなるインクジェットインク受容層形成用インクを提供することであり、
本発明の第２の目的は、そのようなインクを用いてシート基材の所定部に形成されたインクジェットインク受容層を有し、さらにその面に紫外線硬化型オーバーコート層が形成されてなるシートを提供することである。
【課題を解決するための手段】
【０００８】
前記課題を解決するための本発明の請求項１は、バインダ樹脂、多孔質微粒子および蛍光材を必須成分として含むことを特徴とするインクジェットインク受容層形成用インクである。
【０００９】
本発明の請求項２は、請求項１記載のインクジェットインク受容層形成用インクにおいて、前記蛍光材が蛍光増白剤であり、インク全体（固形分）１００質量部に対して０．０５〜１質量部配合されていることを特徴とする。
【００１０】
本発明の請求項３は、シート基材の少なくとも一方の面の所定部に請求項１あるいは請求項２記載のインクジェットインク受容層形成用インクを用いて形成されたインクジェットインク受容層を有し、前記インクジェットインク受容層面に紫外線硬化型オーバーコート層が形成されてなることを特徴とするシートである。
【００１１】
本発明の請求項４は、請求項３記載のシートにおいて、カードであること特徴とする。
【発明の効果】
【００１２】
本発明の請求項１のインクジェットインク受容層形成用インクは、バインダ樹脂、多孔質微粒子および蛍光材を必須成分として含むので、印刷インク適性に優れるため印刷機でシート基材（カード基材と称すこともある）の必要な所定の箇所に容易にインク受容層を形成でき、しかもこのインクを用いて形成されたインク受容層は、（１）水溶性、油溶性あるいは混合溶剤系などのインクジェットインクのタイプにかかわらずインクの吸収、定着が速やかで、かつ良好であり、印刷後インクの液だれなどが起こらず、（２）印字濃度が高く、発色性に優れており、（３）インク液滴が拡散してドットの径が必要以上に大きくならないなど特性を有し、そして蛍光材を必須成分として含むので、形成されたインク受容層面に紫外線硬化型オーバーコート層を形成し紫外線照射して硬化反応時に黄変したとしても、その黄変が目立たなくなるという顕著な効果を奏する。
【００１３】
本発明の請求項２記載のインクジェットインク受容層形成用インクは、前記蛍光材が蛍光増白剤であり、インク全体（固形分）１００質量部に対して０．０５〜１質量部配合されているので、印刷インク適性、取り扱い性、作業効率を向上できるとともに紫外線硬化型オーバーコート層を形成し紫外線照射して硬化反応時に黄変したとしても、その黄変がより目立たなくなるというさらなる顕著な効果を奏する。
【００１４】
本発明の請求項３は、シート基材の少なくとも一方の面の所定部に請求項１あるいは請求項２記載のインクジェットインク受容層形成用インクを用いて形成されたインクジェットインク受容層を有し、前記インクジェットインク受容層面に紫外線硬化型オーバーコート層が形成されてなることを特徴とするシートであるので、構成が簡単で安価であり、形成されたインク受容層は、（１）インクの吸収、定着が速やかで、かつ良好であり、印刷後インクの液だれなどが起こらず、（２）印字濃度が高く、発色性に優れており、（３）インク液滴が拡散してドットの径が必要以上に大きくならないなど特性を有し、そして紫外線硬化型オーバーコート層が形成されてなるので耐ブロッキング性、耐ひび割れ性、耐水性や耐候性に優れる上、蛍光材を必須成分として含むので、紫外線硬化型オーバーコート層に紫外線照射して硬化反応時に黄変したとしても、その黄変が目立たなくなるという顕著な効果を奏する。
【００１５】
本発明の請求項４は、請求項３記載のシートにおいて、カードであること特徴とするものであり、磁気カード、ＩＣカード、リライトカードなど各種カードに適用できるというさらなる顕著な効果を奏する。
【発明を実施するための最良の形態】
【００１６】
以下、本発明を詳細に説明する。
図１は、本発明のシート（磁気カード）の１実施の形態の断面を模式的に説明する説明図である。
図２は、図１に示した本発明のシート（カード）の平面説明図である。
本発明のシート（磁気カード）１は、シート基材（プラスチックカード基材）２の上面の所定の箇所に本発明のインクジェットインク受容層形成用インクを用いて図示しない公知の印刷機により印刷し、乾燥して形成されたインクジェットインク受容層３（例えば、サインパネルなど）を有している。４はバインダ樹脂であり、５はバインダ樹脂４中に配合され分散している多孔質微粒子を示す。本発明のインクジェットインク受容層形成用インクは、印刷インク適性に優れるため公知の印刷機でシート基材２の必要な所定の箇所に容易にインクジェットインク受容層３を形成できる。
【００１７】
水溶性、油溶性あるいは混合溶剤系などの公知のインクジェットインクを使用して、図示しないインクジェットプリンタにより、インクジェットインク受容層３上に印字６（この例では会員番号）すると、（１）インクの吸収、定着が速やかで、かつ良好であり、印刷後インクの液だれなどが起こらず、（２）印字濃度が高く、発色性に優れており、（３）インク液滴が拡散してドットの径が必要以上に大きくならない。またインク受容層３は透明性に優れる。
そして、印字６を有するインクジェットインク受容層３の上に印字６などを保護するために透明ウレタン樹脂などの紫外線硬化型オーバーコート層７が形成されている。インクジェットインク受容層３は蛍光材を含むので、紫外線硬化型オーバーコート層７が紫外線照射されて硬化反応時に黄変したとしても、その黄変が目立たなくなる。
紫外線硬化型オーバーコート層７を形成するために用いるオーバーコート材は塗布工程における塗布適性に優れると共に、揮発した有機溶剤により人体が悪影響を受けたり、あるいは引火を防ぐための吸引設備や防曝設備などを必要としないように従来の樹脂成分を有機溶剤に溶解してなる溶剤系塗料ではなく、水性エマルジョン系塗料、特に、紫外線硬化型脂肪族ウレタンアクリレートを主成分とする水性エマルジョン系塗料が好ましく使用できる。
【００１８】
本発明のシート１は、耐ブロッキング性、耐ひび割れ性、耐水性や耐候性に優れるので耐水性および耐候性が要求される用途分野への適用が可能である。
【００１９】
本発明で用いる蛍光材は有機系蛍光材でも無機系蛍光材でもあるいはこれらの２種以上の混合物でもよく、公知の蛍光材を用いることができる。
有機系蛍光材としては、具体的には、ドナー−アクセプター型、シアニン型、非環状あるいは環状ポリエン型などの蛍光染料を挙げることができ、また、スチルベン、４，４’−ジアミノスチルベン、ビフェニル、複素５員環（トリアゾール、オキサゾール、イミダゾールなど）、複素６員環（クマリン、ナフタルイミド、ｓ−トリアジンなど）の誘導体などの蛍光増白剤あるいはこれらの２種以上の混合物を挙げることができる。蛍光増白剤を用いると紫外線硬化型オーバーコート層７を形成し紫外線照射して硬化反応時に黄変したとしても、その黄変がより目立たなくなるので好ましく使用できる。
無機系蛍光材としては、具体的には、純度の高い亜鉛、カドミウム、カルシウム、バリウム、マグネシウム、アルミニウム、イットリウム、などの金属の酸化物、硫化物、ケイ酸塩、タングステン酸塩、酸素酸塩などを主成分とし、これに微量のマンガン、銀、銅、鉛、ユーロピウムなどの活性化剤および融剤を添加して、高温で焼成したものあるいはこれらの２種以上の混合物を挙げることができる。
【００２０】
本発明で用いるバインダ樹脂は公知のインク用バインダ樹脂を用いることができ、インクのタイプは溶剤インク、赤外線、紫外線、電子線などの放射線を照射して硬化する放射線硬化型インク、特殊インクなどいずれでもよく、特に限定されるものではない。バインダ樹脂としては、具体的には、例えば、ポリエステル系、ポリアミド系、ハロゲン化ポリオレフィン系、ポリイミド系、アクリル系、エチレン・ビニルアルコール共重合体系、ポリ塩化ビニル系、ポリ塩化ビニリデン系、ポリスチレン系、ポリカーボネート系、アクリロニトリルブタジエンスチレン共重合系、ポリエーテルスルホン系などの１つ以上のバインダ樹脂を挙げることができる。
【００２１】
ポリエステル系、ハロゲン化ポリオレフィン系、アクリル系、ポリ塩化ビニル系から選ばれる樹脂はバインダ樹脂としての特性により優れるとともに、入手が容易で安価であるので本発明において好ましく使用できる。
【００２２】
アクリル系バインダの例として、アクリル系光硬化性成分を挙げることができる。親水性を有するアクリル系光硬化性成分［例えばエチレングリコール単位を分子内にもつポリエチレングリコール（ｎは３以上であり、およそ１４以下）ジアクリレート、トリメチロールプロパンＥＯ変性（ｎは３以上であり、およそ１４以下）トリアクリレートなどのアクリル系光硬化性成分］や疎水性を有するアクリル系光硬化性成分［例えば、エチレングリコール単位を分子内にもたないか、あるいは持っていてもｎ＝２以下のポリエチレングリコールジアクリレート、トリメチロールプロパンＥＯ変性（ｎは２以下）トリアクリレートなどのアクリル系光硬化性成分］などいずれも使用できる。
【００２３】
疎水性を有する光重合性モノマーとしては、例えばアクリル酸やメタクリル酸などの不飽和カルボン酸又はそのエステル、例えばアルキル−、シクロアルキル−、ハロゲン化アルキル−、アルコキシアルキル−、ヒドロキシアルキル−、アミノアルキル−、テトラヒドロフルフリル−、アリル−、グリシジル−、ベンジル−、フェノキシ−アクリレート及びメタクリレート、トリメチロールプロパントリアクリレート及びメタクリレート、ペンタエリトリットテトラアクリレート及びメタクリレートなど、アクリルアミド、メタクリルアミド又はその誘導体などを挙げることができる。
【００２４】
また、硬化収縮が支障となる用途の場合には、例えばイソボルニルアクリレート又はメタクリレート、ノルボルニルアクリレート又はメタクリレート、ジシクロペンテノキシエチルアクリレート又はメタクリレート、ジシクロペンテノキシプロピルアクリレート又はメタクリレートなど、ジエチレングリコールジシクロペンテニルモノエーテルのアクリル酸エステル又はメタクリル酸エステルなど、ジシクロペンテニルシンナメート、ジシクロペンテノキシエチルシンナメート、ジシクロペンテノキシエチルモノフマレート又はジフマレートなど、３，９−ビス（１，１−ビスメチル−２−オキシエチル）−スピロ［５，５］ウンデカン、３，９−ビス（１，１−ビスメチル−２−オキシエチル）−２，４，８，１０−テトラオキサスピロ［５，５］ウンデカン、３，９−ビス（２−オキシエチル）−スピロ［５，５］ウンデカン、３，９−ビス（２−オキシエチル）−２，４，８，１０−テトラオキサスピロ［５，５］ウンデカンなどのモノ−、ジアクリレート又はモノ−、ジメタアクリレート、あるいは前記モノアクリレート又はメタクリレートのメチルエーテル、１−アザビシクロ［２，２，２］−３−オクテニルアクリレート又はメタクリレート、ビシクロ［２，２，１］−５−ヘプテン−２，３−ジカルボキシルモノアリルエステルなど、ジシクロペンタジエニルアクリレート又はメタクリレート、ジシクロペンタジエニルオキシエチルアクリレート又はメタクリレート、ジヒドロジシクロペンタジエニルアクリレート又はメタクリレートなどの光重合性モノマーを用いることができる。
これらの光重合性モノマーは単独で用いてもよいし２種以上組み合わせて用いてもよい。
【００２５】
疎水性を有するアクリル系光重合性オリゴマーとしては、エポキシ樹脂のアクリル酸エステル例えばビスフェノールＡのジグリシジルエーテルジアクリレート、エポキシ樹脂とアクリル酸とメチルテトラヒドロフタル酸無水物との反応生成物、エポキシ樹脂と２−ヒドロキシエチルアクリレートとの反応生成物、グリシジルジアクリレートと無水フタル酸との開環共重合エステル、メチルビニルエーテル−無水マレイン酸共重合体と２−ヒドロキシエチルアクリレートとの反応生成物又はこれにさらにグリシジルメタクリレートを反応させたものなどのポリアクリル酸又はマレイン酸共重合体系プレポリマーなど、そのほか、ウレタン結合を介して飽和ポリエステルセグメントが連結し、両末端にアクリロイル基又はメタクロイル基を有するウレタン系プレポリマーなどを挙げることができる。
これらのアクリル系光重合性オリゴマーは、重量平均分子量凡そ２０００〜３００００の範囲のものが適当である。
【００２６】
光重合開始剤は、従来公知のもので良く、例えば、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−メチル−１−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１−ビス（２，６−ジメトキシベンゾイル）−２，４，４−トリメチル−ペンチルフォスフィンオキサイド−ビス（２，４，６−トリメチルベンゾイル）−フェニルフォスフィンオキサイドなどが挙げられる。
これらの光重合開始剤は、それぞれ単独で用いてもよいし、２種以上を組み合わせて用いてもよい。その含有量は、通常アクリル系光硬化性成分１００質量部当り、５〜１５質量部の範囲で選ばれるのが好ましい。
【００２７】
本発明のインクジェットインク受容層形成用インクは、塗布工程におけるシート基材２面への塗布適性に優れると共に、揮発した有機溶剤により人体が悪影響を受けたり、あるいは引火を防ぐための吸引設備や防曝設備などを必要としないように従来の樹脂成分を有機溶剤に溶解してなる溶剤系塗料ではなく、水性エマルジョン系塗料、特に、紫外線硬化型脂肪族ウレタンアクリレートを主成分とする水性エマルジョン系塗料が好ましく使用できる。
【００２８】
本発明において前記バインダ樹脂と相溶性のある有機溶剤を用いることもできる。有機溶剤を用いる場合は沸点５０〜２００℃の有機溶剤を用いることにより安全性、乾燥性、作業性などのバランスに優れるインクジェットインク受容層形成用インクが得られる。沸点５０℃未満では引火の危険性があり不安全となる恐れがあり、沸点２００℃を超えると乾燥性が悪くなり乾燥温度を高くしたり、乾燥時間を長くしたり、減圧にするなどの必要があるので作業性が悪くなり、コストアップとなる恐れがある。
【００２９】
前記有機溶剤の配合量は特に限定されないが、インク全体に対して３０〜８０質量％であることが印刷インク適性、取り扱い性、作業効率を向上できるので望ましい。３０質量％未満では粘度が高過ぎて印刷インク適性が劣る恐れがあり、８０質量％を超えると粘度が低過ぎて取り扱い性や乾燥性が悪くなり、また作業効率が悪くなり、コストアップとなる恐れがある。
【００３０】
本発明で用いる多孔質微粒子は、親水性多孔質微粒子でも疎水性多孔質微粒子でもあるいはこれらの混合物でもよくいずれも使用できる。疎水性多孔質微粒子は水に分散し難く、水に分散させても、静置して放置すると、沈殿して、２層に分離してしまうのに対して、水に容易に分散でき、分散させた後、静置して放置しても沈殿が起きず、均一な懸濁状態を維持するような多孔質微粒子は本発明において好ましく使用できる。
【００３１】
親水性多孔質微粒子としては、無機酸化物多孔質微粒子と樹脂多孔質微粒子が挙げられる。親水性多孔質微粒子の具体例としては、例えば、アルミナ微粒子、各種デンプン系微粒子、微粒状アクリル樹脂、微粒状メタクリル樹脂、天然ゼオライト微粒子、合成ゼオライト微粒子、炭酸カルシウム微粒子、活性白土微粒子、シリカ微粒子などが挙げられる。これらは、単独で用いてもよいし、２種以上組み合わせて用いてもよい。
【００３２】
本発明で用いる多孔質微粒子としてシリカ微粒子はインクジェットインクの吸収性、定着性などの特性により優れるとともに、入手が容易で安価であるので本発明において好ましく使用できる。
【００３３】
本発明においては、前記バインダ樹脂と前記多孔質微粒子の混合比は特に限定されないが、前記バインダ樹脂と前記多孔質微粒子の質量比が４：１〜１：４であることが望ましい。バインダ樹脂と多孔質微粒子の質量比を特定の範囲内にすることにより優れたインクの吸収性や定着性、印刷インク適性が得られるとともに、耐滲み性、耐ひび割れ性を有するインク受容層を形成できる。前記バインダ樹脂の配合比が前記多孔質微粒子の質量に対して４を超えるとインクの吸収性、定着性、耐滲み性が低下する恐れがあり、前記多孔質微粒子の配合比が前記バインダ樹脂の質量に対して４を超えると印刷インク適性が低下する恐れがあるので好ましくない。
【００３４】
本発明のインクジェットインク受容層形成用インクに、吸水性、定着性、耐水性をさらに向上するなど吸水性、定着性、耐水性を調整するために、固体の１級〜３級アミンまたは４級アンモニウム塩のオリゴマー、ポリマーなどのカチオン性樹脂を適宜添加することができる。
特に好ましいカチオン性樹脂の例として、具体的には、例えば、ジメチルアミン・エピクロルヒドリン重縮合物、アクリルアミド・ジアリルアミン共重合物、ポリビニルアミン共重合物などあるいはこれらの２種以上の混合物などである。本発明におけるカチオン性樹脂としては市販のものを好適に利用できる。
【００３５】
市販の粉末状微細粒子のカチオン性樹脂の具体例としては、例えば、三洋化成工業（株）製ポリアミン系のサンフィクス５５５、サンフィクス５５５Ｃ、サンフィクス５５５ＮＫ、サンフィクス５５５ＵＳ、第一工業製薬（株）製のレオックスＡＳ（特殊カチオン樹脂）、シャロールＤＭ−２５４Ｐ（メタクリル酸エステルクロライド４級塩ポリマー）、シャロールＤＭ−２８３Ｐ（メタクリル酸エステルクロライド４級塩ポリマー）、日東紡績（株）製のＰＡＡ−ＨＣＩ−３Ｓ（ポリアリルアミン塩酸塩）、ＰＡＡ−ＨＣＩ−１０Ｓ（ポリアリルアミン塩酸塩）などを挙げることができる。
【００３６】
本発明のインク中へのカチオン性樹脂の配合量は、特に限定されないが、バインダ樹脂成分１００質量部に対してカチオン性樹脂１〜４０質量部が好ましく、より好ましくは５〜３５質量部である。カチオン性樹脂がこの範囲を超えて多いとシート基材との接着性が劣る恐れがあり、逆にカチオン性樹脂がこの範囲未満であると水性インクの吸着性、吸収性、定着性、耐水性に劣る恐れがあり、それぞれ好ましくない。
【００３７】
本発明のインクジェットインク受容層形成用インクには、さらに、所望に応じて慣用されている添加成分、例えば、反応性希釈剤、粘着付与剤、粘度調整剤、酸化防止剤、紫外線吸収剤、ｐＨ調整剤、消泡剤、各種安定剤、着色剤、滑剤、増感剤などを含有させることもできる。
【００３８】
本発明のインクジェットインク受容層形成用インクは、オフセット印刷機、シルクスクリーン印刷機、グラビアコーター、フレキソ、エアナイフコーター、バーコーターなどの塗工手段により基材の少なくとも一方の面の所定部に塗工し、必要に応じて乾燥、紫外線照射して、インクジェットインク受容層を有する本発明のシートを形成することができる。
【００３９】
紫外線硬化型オーバーコート層７を形成するために用いるオーバーコート材の具体例としては、水性エマルジョンの紫外線硬化型芳香族系あるいは肪族ウレタンアクリレートである。ウレタン結合を形成する脂肪族および脂環式ジイソシアネート成分として代表的なものは、ヘキサメチレンジイソシアネート（ＨＤＩ）、イソホロンジイソシアネート（ＩＰＤＩ）、メチレンビス（４−シクロヘキシルイソシアネート）（水添ＭＤＩ）、トリメチルヘキサメチレンジイソシアネート（ＴＭＨＭＤＩ）などである。脂肪族ウレタンアクリレートは、オリゴマーないしモノマー状態の脂肪族ウレタンアクリレートが水中に分散されてなるものである。好適に利用できる市販品の具体例としては、ダイセルＵＣＢ社製のＵｃｅｃｏａｔ  ＤＷ７９００やＢＡＳＦ社製のＬａｒｏｍｅｒ  ＬＲ８９４９などがある。芳香族系ジイソシアネートとしては、トリレンジイソシアネート（ＴＤＩ）、４，４−ジフェニルメタンジイソシアネート（ＭＤＩ）およびキシリレンジイソシアネート（ＸＤＩ）などが挙げられる。脂肪族ウレタンアクリレートは芳香族ウレタンアクリレートと比較すると、前者の方が後者より、オーバーコート材のコーティング適性やオーバーコート層の硬化状態の点で好ましい。また、前者の方が後者よりも透明性に優れている。しかし脂肪族ウレタンアクリレートに芳香族系ジイソシアネートを混合して使用することができる。
【００４０】
前記ウレタンアクリレートの紫外線による硬化を行わせるために、光重合開始剤を用いる。光重合開始剤としては、通常使用されているものがいずれも好ましく使用できる。
代表的なものは分子内結合開放型および分子間水素引抜き型ある。分子内結合開放型は分子開裂によりラジカルを発生するタイプであって、例として、ベンゾイル・アルキル・エーテル、ベンジルジメチルケタール、ジエトキシアセトフェノン、アシロキシムエステル、塩素化アセトフェノン、ヒドロキシアセトフェノンなどが挙げられる。分子間水素引抜き型は分子間の水素引抜きでラジカルを発生するタイプであって、例として、ベンゾフェノン、ミヒラーケトン、ジベンゾスベロン、２−エチルアンスラキノン、イソブチルチオキサンソンなどが挙げられる。
光重合開始剤をあらかじめ水性エマルジョン塗料に配合しておくことも可能であるが、取扱いに注意しないと、ポットライフが短くなる、作業時の環境によって硬化程度が左右されやすい、その結果品質のばらつきが生じるなどの欠点があるので、塗布する時期にできるだけ近づけて配合するのが好ましい。
光重合開始剤と併用するものとして光重合開始助剤または増感剤があり、アミン類、スルホン類、ホスフィン類が使用できる。
【００４１】
また、オーバーコート材に酢酸ビニル塩化ビニル共重合体を含有させることで外表面の艶・光沢などを向上できる。また、高級アルコールのリン酸エステルを含有させることで、その滑剤としての作用により、オーバーコート層７を鏡面仕上げに加工する際、鏡面板とオーバーコート層７との剥離を円滑にし、もって表面状態を良好に形成できる。
【００４２】
さらに、オーバーコート材に微細粒子を添加することにより、オーバーコート層の筆記性が改善されるので、オーバーコート層７の上にサインパネルを形成する場合などに好適であり、無機質および有機質のいずれも使用できる。具体的には、例えば、シリカ、炭酸カルシウム、スルホ・アルミン酸カルシウム、球状アルミナ、二酸化チタン、各種デンプン、合成ゼオライト、微球状アクリル樹脂、微球状メタクリル樹脂、微球状ポリエチレン、ガラス粉末、シラスバルーン、活性白土などが挙げられる。これらの充填剤は、単独で用いてもよいし、２種以上組み合わせて用いてもよい。なお、これらの微細粒子は、その平均粒子径が１〜２０μｍ、好ましくは２〜５μｍの範囲にあるものが好適である。なお、微細粒子のオーバーコート材への添加量は、オーバーコート材（固形分）１００質量部に対して、５〜２００質量部含有させるのが好ましい。
【００４３】
その他、塗布適性や形成されたオーバーコート層７の物理的・化学的適性などを考慮し、滑剤、増粘剤、レベリング剤、界面活性剤、填料などを適宜添加することが好ましい。
オーバーコート材全体における固形分の割合は２０〜５０質量％、好ましくは３０〜４０質量％、さらに好ましくは３５質量％程度に調製される。
【００４４】
オーバーコート材を用いてオーバーコート層７を形成する基本的工程は、水性エマルジョン系塗料を塗布する塗布工程ａ、水性エマルジョン系塗料から水分を除去する乾燥工程ｂ、塗料層を紫外線照射により硬化させる硬化工程ｃおよび塗料硬化層を加熱・加圧する成型工程ｄからなる。
【００４５】
本発明で用いるシート基材としては、通常の紙、コート紙、アート紙、それにオーバーコート層（保護層）をもつ用紙やフィルム、プロセスカラー印刷を施したパンフレットやカタログ、書類などの他に、合成紙、あるいはポリエチレン、透明性を有するポリエチレンテレフタレート、ポリプロピレン、塩化ビニルなどあるいはこれらの２種以上を組み合わせた合成フィルムや合成シートを用いることもできる。これらの合成フィルムや合成シートを用いる場合には基材の表面をマット処理、コロナ処理などの表面処理を施すのが好ましい。また、シート基材面への本発明のインクの塗工量は特に限定されないが、例えば１〜３０ｇ／ｍ２、好ましくは３〜２０ｇ／ｍ２、さらに好ましくは５〜１５ｇ／ｍ２とする。
【００４６】
本発明において用いるインクジェットインクとしては、たとえばアントラキノン系、ベンゾキノン系、ナフトキシキノン系、キサンテン系、トリフェニルメタン系、キノリン系、インジゴイド系、アジン系、オキサジン系、チアジン系およびメチン系染料からなる群から選ばれた少なくとも１種のアニオン性インクが好適に用いられる。このインクに使用する媒体としては、水と水溶性有機溶媒との混合溶媒を用いることができる。このほかに、ｐＨ調整剤、粘度調整剤、表面張力調整剤などを含有させることができる。
【００４７】
以下、実施例および比較例により本発明を更に詳しく説明するが、本発明はこれら実施例に何ら制約されるものではない。
【実施例１】
【００４８】
下記の原料（１）〜（６）を高速ミルを使用して混合した後、三本ロールミルで混練し、得られたスクリーンインク組成物に蛍光増白剤（商品名：Ｋａｙａｌｉｇｈｔ  Ｏ（日本化薬社製））０．２質量部を加え溶解させ、本発明のインクジェットインク受容層形成用スクリーンインクを調製した。
（１）塩化ゴム樹脂（分子量：約１２０００）                  ２５質量部
（２）塩化ポリエチレン（分子量：約６５００）                １０質量部
（３）エポキシ樹脂（商品名：エピコート＃８２８、ジャパンエポキシレジン社製）
３質量部
（４）合成親水性シリカ微粒子（商品名：ＮＩＰＳＩＬ  Ｅ−２０、日本シリカ社製）
１４質量部
（５）メチルカルビトールアセテート（有機溶剤）              ４７質量部
（６）消泡剤（商品名：ダッポーＳＮ−３６６７、サンノプコ社製）１質量部
【００４９】
得られた本発明のインクを図１〜２に示したポリ塩化ビニル樹脂製カード基材２上に１０μｍの厚みになるようにスクリーン印刷し、７５℃／１時間乾燥し、インクジェットインク受容層３を形成して得られたシート（磁気カード）に対して、Ｓｃｉｔｅｘ社インクジェットプリンタ＃６２４０で印字を行った。
得られたシート（磁気カード）全面をＵＶ硬化型透明オーバーコート材（商品名：ＦＤ  ＴＣ  ＯＰニスＶＣ（東洋インキ製造社製）をフレキソ印刷により５μｍの厚みになるように印刷し、乾燥、紫外線照射してオーバーコート層７を形成して本発明のシート１を作った。得られた本発明のシート（カード）１について下記の方法で評価を行った結果を表１に示す。
【００５０】
（評価方法）
１．ひび割れ
得られたインクジェットインク受理層面の印字部を目視で観察し、以下の基準で評価した。
○：全くひび割れなし。
△：ややひび割れあるが、実用上問題ない。
×：ひび割れ多く実使用不可。
【００５１】
２．表面欠陥
得られたインクジェットインク受理層面を目視で観察し、以下の基準で乾燥時の風紋を評価した。
◎：全く風紋なし。
○：やや風紋あり。
△：風紋あるが、実用上問題ない。
×：風紋多く実使用不可。
【００５２】
３．オーバーコート層表面強度
得られたインクジェットインク受理層面の印字部をＪＩＳ式板紙耐摩耗試験機を使用して表面強度を評価した。その際、メチルアルコールで湿らせたキムワイプを加重２００ｇをかけて２００回擦った後のキムワイプへのインクジェットインク付着を観察しインクジェットインク脱落を以下の基準で評価した。
○：全くインクの付着がない。
△：キムワイプには黒いインク後が見られるが実使用では問題ない。
×：脱落が多く実使用不可。
【００５３】
４．黄変
黄変を肉眼で観察して以下の基準で評価した。
○：全く黄変が見られない。
△：やや黄変が見られるがデザインを損ねることがなく実使用では問題ない。
×：黄変がひどく、デザインを損ねるため実使用不可。
【実施例２】
【００５４】
下記の原料（１）〜（６）を高速ミルを使用して混合した後、三本ロールミルで混練し、得られたスクリーンインク組成物に蛍光増白剤（商品名：Ｋａｙａｌｉｇｈｔ  Ｋ（日本化薬社製））０．２質量部を加え溶解させ、本発明のインクジェットインク受容層形成用スクリーンインクを調製した。
（１）塩素化ポリプロピレン（分子量：約３０００）            ３０質量部
（２）エポキシ樹脂（商品名：ＤＥＮ４３８、ダウケミカル社製）  １質量部
（３）合成親水性シリカ微粒子（商品名：ＳＹＬＹＩＡ  ３１０Ｐ、富士シリシア社製）
１４質量部
（４）キシレン                                              ３０質量部
（５）セロソルブアセテート                                  ２４質量部
（６）消泡剤（商品名：ダッポーＳＮ−３６６７、サンノプコ社製）１質量部
【００５５】
得られた本発明のインクを図１〜２に示したポリ塩化ビニル樹脂製カード基材２上に１０μｍの厚みになるようにスクリーン印刷し、７５℃／１時間乾燥し、インクジェットインク受容層３を形成して得られたシート（磁気カード）に対して、Ｓｃｉｔｅｘ社インクジェットプリンタ＃６２４０で印字を行った。
得られたシート（磁気カード）全面をＵＶ硬化型透明オーバーコート材（商品名：ＦＤ  ＴＣ  ＯＰニスＶＣ（東洋インキ製造社製）をフレキソ印刷により５μｍの厚みになるように印刷し、乾燥、紫外線照射してオーバーコート層７を形成して本発明のシート１を作った。得られた本発明のシート（カード）１について実施例１と同様な方法で評価を行った結果を表１に示す。
【実施例３】
【００５６】
実施例１で使用した蛍光増白剤を０．５質量部とした以外は同様な操作を行って本発明のシート１を作った。得られた本発明のシート（カード）１について実施例１と同様な方法で評価を行った結果を表１に示す。
【実施例４】
【００５７】
実施例１で使用した蛍光増白剤を１．０質量部とした以外は同様な操作を行って本発明のシート１を作った。得られた本発明のシート（カード）１について実施例１と同様な方法で評価を行った結果を表１に示す。
【実施例５】
【００５８】
実施例１で使用した蛍光増白剤を０．０５質量部とした以外は同様な操作を行って本発明のシート１を作った。得られた本発明のシート（カード）１について実施例１と同様な方法で評価を行った結果を表１に示す。
【００５９】
（比較例１）
実施例１で使用した蛍光増白剤を使用しなかった以外は同様な操作を行って比較のシートを作った。得られた比較のシート（カード）について実施例１と同様な方法で評価を行った結果を表１に示す。
【００６０】
（比較例２）
実施例１で使用した蛍光増白剤を含むインクジェットインク受容層形成用スクリーンインクを使用せず、蛍光増白剤を市販の透明インクに混入溶解させた以外は同様な操作を行って比較のシートを作った。得られた比較のシート（カード）について実施例１と同様な方法で評価を行った結果を表１に示す。
【００６１】
【表１】
2005104010.tif 000003
【００６２】
表１から、実施例１〜５の本発明のシートはひび割れ、表面欠陥がなく、オーバーコート層表面強度に優れており、黄変についても見られないか、やや見られても実使用では問題がないことが判る。それに対して比較例１〜２のシートはひび割れ、表面欠陥、オーバーコート層表面強度はよいが、黄変がひどく実使用不可である。
【産業上の利用可能性】
【００６３】
本発明のインクジェットインク受容層形成用インクは、印刷インク適性に優れるため印刷機でシート基材の必要な所定の箇所に容易にインク受容層を形成でき、しかもこのインクを用いて形成されたインク受容層は、（１）水溶性、油溶性あるいは混合溶剤系などのインクジェットインクのタイプにかかわらずインクの吸収、定着が速やかで、かつ良好であり、印刷後インクの液だれなどが起こらず、（２）印字濃度が高く、発色性に優れており、（３）インク液滴が拡散してドットの径が必要以上に大きくならないなど特性を有し、そして蛍光材を必須成分として含むので、形成されたインク受容層面に紫外線硬化型オーバーコート層を形成し紫外線照射して硬化反応時に黄変したとしても、その黄変が目立たなくなる効果があり、そしてシート基材の少なくとも一方の面の所定部に本発明のインクジェットインク受容層形成用インクを用いてインクジェットインク受容層を形成し、そのインクジェットインク受容層面に紫外線硬化型オーバーコート層を形成した本発明のシートは、構成が簡単で安価であり、紫外線硬化型オーバーコート層に紫外線照射して硬化反応時に黄変したとしても、その黄変が目立たなくなるので、磁気カード、ＩＣカード、リライトカードなど各種カードに適用できるので産業上の利用価値が高い。
【図面の簡単な説明】
【００６４】
【図１】本発明のシート（磁気カード）の１実施の形態の断面を模式的に説明する説明図である。
【図２】図１に示した本発明のシート（磁気カード）の平面説明図である。
【符号の説明】
【００６５】
１  本発明のシート
２  シート基材
３  インクジェットインク受容層
４  バインダ樹脂
５  多孔質微粒子
６  印字
７  オーバーコート層
【図１】
2005104010.tif 000004
【図２】
2005104010.tif 000005